(57)【要約】  軽質オレフィン製造用触媒、その製造方法、およびこれを用いた軽質オレフィンを製造する方法に関し、多孔性ゼオライトと、クレイと、無機酸化物バインダーと、前記多孔性ゼオライトの内部細孔および／または表面に担持されたＡｇ２Ｏ、およびＰ２Ｏ５とを含む軽質オレフィン製造用触媒、その製造方法、およびこれを用いた軽質オレフィンを製造する方法を提供することができる。【選択図】なし【特許請求の範囲】
【請求項１】
多孔性ゼオライトと、
クレイと、
無機酸化物バインダーと、
前記多孔性ゼオライトの内部細孔および／または表面に担持されたＡｇ２Ｏ、およびＰ２Ｏ５とを含む、軽質オレフィン製造用触媒。
【請求項２】
前記多孔性ゼオライトの内部細孔および／または表面に担持されたＡｇ２Ｏの担持量は、前記触媒１００重量％に対して０重量％超６重量％以下である、請求項１に記載の軽質オレフィン製造用触媒。
【請求項３】
前記多孔性ゼオライトの内部細孔および／または表面に担持されたＡｇ２Ｏの担持量は、前記触媒１００重量％に対して０．２重量％以上２．２重量％以下である、請求項１に記載の軽質オレフィン製造用触媒。
【請求項４】
下記式１を満たす、請求項１に記載の軽質オレフィン製造用触媒。
［式１］０＜Ｗａ／Ｗｂ≦０．１５０
（前記式１中、Ｗａは、前記触媒１００重量％に対するＡｇ２Ｏの含有量であり、前記Ｗｂは、前記触媒１００重量％に対するクレイの含有量である。）
【請求項５】
前記触媒１００重量％に対して、前記多孔性ゼオライト１重量％以上７０重量％以下と、前記クレイ１５重量％以上５０重量％以下と、前記無機酸化物バインダー１重量％以上４０重量％以下と、前記多孔性ゼオライトの内部細孔および／または表面に担持されたＰ２Ｏ５１重量％以上２０重量％以下とを含む、請求項３に記載の軽質オレフィン製造用触媒。
【請求項６】
前記軽質オレフィン製造用触媒は、流動層反応器を用いるナフサおよびメタノールを含む混合原料の接触分解による軽質オレフィン製造用触媒である、請求項１に記載の軽質オレフィン製造用触媒。
【請求項７】
多孔性ゼオライト、銀前駆体、およびリン前駆体を含む第１混合溶液を製造するステップと、
前記第１混合溶液に無機酸化物前駆体、無機酸、およびクレイを混合して第２混合溶液を製造するステップと、
前記第２混合溶液を噴霧乾燥するステップと、
焼成するステップとを含む、軽質オレフィン製造用触媒の製造方法。
【請求項８】
前記第２混合溶液内の銀前駆体の含有量は、前記焼成するステップで製造される触媒内のＡｇ２Ｏの含有量が前記触媒１００重量％に対して０重量％超６重量％以下になる当量である、請求項７に記載の軽質オレフィン製造用触媒の製造方法。
【請求項９】
前記第２混合溶液内の銀前駆体の含有量は、前記焼成するステップで製造される触媒内のＡｇ２Ｏの含有量が前記触媒１００重量％に対して０．２重量％以上２．２重量％以下になる当量である、請求項７に記載の軽質オレフィン製造用触媒の製造方法。
【請求項１０】
前記第２混合溶液内の銀前駆体およびクレイの含有量は、前記焼成するステップで製造される触媒が下記式１を満たす当量である、請求項７に記載の軽質オレフィン製造用触媒の製造方法。
［式１］０＜Ｗａ／Ｗｂ≦０．１５０
（前記式１中、Ｗａは、前記触媒１００重量％に対するＡｇ２Ｏの含有量であり、Ｗｂは、前記触媒１００重量％に対するクレイの含有量である。）
【請求項１１】
前記焼成するステップで製造される触媒が請求項１に記載の軽質オレフィン製造用触媒である、請求項７に記載の軽質オレフィン製造用触媒の製造方法。
【請求項１２】
請求項１に記載の軽質オレフィン製造用触媒を用いて、炭化水素、酸素含有有機化合物、またはこれらの混合物を接触分解して軽質オレフィンを製造する方法。
【請求項１３】
流動層反応器を用いる、請求項１２に記載の軽質オレフィンを製造する方法。
【発明の詳細な説明】
【技術分野】
【０００１】
本発明は、軽質オレフィン製造用触媒、その製造方法、およびこれを用いて軽質オレフィンを製造する方法に関する。
【背景技術】
【０００２】
石油化学産業の基礎留分である軽質オレフィンを生産する代表的な技術として、スチームナフサ分解工程（ｓｔｅａｍ  ｎａｐｈｔｈａ  ｃｒａｃｋｉｎｇ、ＳＮＣ）は、８００℃以上の高温を用いた熱分解工程で、エチレンとプロピレンを同時に生産する。
【０００３】
しかし、これは、高温条件によってエネルギー消費量が多く、過量の二酸化炭素が排出されるという欠点がある。
【０００４】
かかる点を改善するために開発されたナフサ接触分解工程（ＡＣＯ  ＴＭ）は、触媒を用いて反応温度を１５０℃以上下げたにもかかわらず、エネルギー消費量が依然として多く、メタンが多量製造されるという限界がある。
【０００５】
最近、ナフサ接触分解反応にナフサだけでなく、メタノールといった原料を共同注入（ｃｏ‐ｆｅｅｄ）することで工程の効率を上げようとする研究が行われており、この技術の利点は、強い吸熱反応であるナフサ分解反応と発熱反応であるメタノール転換反応を組み合わせることで、熱的な中和をなすことを特徴とする。
【０００６】
ナフサにメタノールを共同注入すると、炭化水素の分解が強い吸熱反応工程から相対的に強いかまたは相対的に弱い吸熱反応工程に変わるように転換し、初期の反応温度をそのまま維持することができる。
【０００７】
これにより、再生部の温度を相対的に下げることができ、触媒の非活性化が減少し、エチレン、プロピレンなどの低炭素オレフィンの収率を向上させるだけでなく、エネルギー使用量を著しく減少させることができる。
【０００８】
かかる利点を有するナフサおよびメタノール混合原料を用いた接触分解反応技術の場合、流動層反応器に基づいて、同じ条件で同じ触媒から軽質オレフィンを選択的に生産するためには、下記のような触媒特性が求められる。
【０００９】
ナフサおよびメタノールが混合された原料を触媒と接触分解してエチレンとプロピレンといった軽質オレフィンを高選択的に生産するためには、分子篩の酸点特性を適宜調節しなければならない。分子篩の酸点の量あるいは酸点の強度が大きすぎると脱水素反応が過剰に行われて、メタンをはじめ飽和炭化水素またはベンゼン、トルエン、キシレンといった芳香族化合物の収率が増加し、小さすぎると、炭化水素転化率が減少して、軽質オレフィンの収率が低下する。
【００１０】
接触分解用触媒の核心素材である分子篩（ｍｏｌｅｃｕｌａｔ  ｓｉｅｖｅ）の場合、水蒸気が存在する５００℃以上の高温多湿な雰囲気に置かれると、分子篩の骨格（ｆｒａｍｅｗｏｒｋ）内に位置したアルミニウムが離脱し（ｄｅａｌｕｍｉｎａｔｉｏｎ）、構造が崩壊するとともに、触媒の活性点である酸点（ａｃｉｄ  ｓｉｔｅ）が減少し、触媒活性度が急激に減少するという問題がある。
【００１１】
また、かかる分子篩触媒が接触分解のような大規模の流動層石油化学工程に使用されるためには、高い機械的強度を有する必要がある。
【００１２】
したがって、流動層反応に基づくナフサおよびメタノールの接触分解反応による軽質オレフィンの製造の際、高い軽質オレフィン製造選択性を示し、高温多湿な雰囲気でも非活性化せず、水熱安定性に優れ、高い耐久性によって長期間の流動層反応運転が可能な成形触媒の開発が求められ続けている。
【発明の概要】
【発明が解決しようとする課題】
【００１３】
本発明の一様態は、高い軽質オレフィン製造選択性を示し、高温多湿な雰囲気でも非活性化せず、水熱安定性に優れ、高い耐久性によって長期間の流動層反応運転が可能な軽質オレフィン製造用触媒、その製造方法、およびこれを用いて軽質オレフィンを製造する方法を提供することを目的とする。
【課題を解決するための手段】
【００１４】
本発明の一様態は、多孔性ゼオライトと、クレイと、無機酸化物バインダーと、前記多孔性ゼオライトの内部細孔および／または表面に担持されたＡｇ２Ｏ、およびＰ２Ｏ５とを含む軽質オレフィン製造用触媒を提供する。
【００１５】
前記多孔性ゼオライトの内部細孔および／または表面に担持されたＡｇ２Ｏの担持量は、前記触媒１００重量％に対して０重量％超６重量％以下であってもよい。
【００１６】
前記多孔性ゼオライトの内部細孔および／または表面に担持されたＡｇ２Ｏの担持量は、前記触媒１００重量％に対して０．２重量％以上２．２重量％以下であってもよい。
【００１７】
本発明の一様態の軽質オレフィン製造用触媒は、下記式１を満たしてもよい。
［式１］０＜Ｗａ／Ｗｂ≦０．１５０
前記式１中、Ｗａは、前記触媒１００重量％に対するＡｇ２Ｏの含有量であり、Ｗｂは、前記触媒１００重量％に対するクレイの含有量である。
【００１８】
前記触媒１００重量％に対して、前記多孔性ゼオライト１重量％以上７０重量％以下と、前記クレイ１５重量％以上５０重量％以下と、前記無機酸化物バインダー１重量％以上４０重量％以下と、前記多孔性ゼオライトの内部細孔および／または表面に担持されたＰ２Ｏ５１重量％以上２０重量％以下とを含むことができる。
【００１９】
前記軽質オレフィン製造用触媒は、流動層反応器を用いるナフサおよびメタノールを含む混合原料の接触分解による軽質オレフィン製造用触媒である、軽質オレフィン製造用触媒であってもよい。
【００２０】
本発明の一様態は、多孔性ゼオライト、銀前駆体、およびリン前駆体を含む第１混合溶液を製造するステップと、前記第１混合溶液に無機酸化物前駆体、無機酸、およびクレイを混合して第２混合溶液を製造するステップと、前記第２混合溶液を噴霧乾燥するステップと、焼成するステップとを含む軽質オレフィン製造用触媒の製造方法を提供する。
【００２１】
前記第２混合溶液内の銀前駆体の含有量は、前記焼成するステップで製造される触媒内のＡｇ２Ｏの含有量が前記触媒１００重量％に対して０重量％超６重量％以下になる当量であってもよい。
【００２２】
前記第２混合溶液内の銀前駆体およびクレイの含有量は、前記焼成するステップで製造される触媒が下記式１を満たす当量であってもよい。
［式１］０＜Ｗａ／Ｗｂ≦０．１５０
前記式１中、Ｗａは、前記触媒１００重量％に対するＡｇ２Ｏの含有量であり、Ｗｂは、前記触媒１００重量％に対するクレイの含有量である。
【００２３】
前記焼成するステップで製造される触媒が前記本発明の一様態の軽質オレフィン製造用触媒であってもよい。
【００２４】
本発明の一様態は、前記本発明の一様態の軽質オレフィン製造用触媒を用いて、炭化水素、酸素含有有機化合物、またはこれらの混合物を接触分解して軽質オレフィンを製造する方法を提供する。
【００２５】
前記軽質オレフィンを製造する方法は、流動層反応器を用いてもよい。
【発明の効果】
【００２６】
本発明の一様態は、軽質オレフィンの製造の際、高い軽質オレフィン製造選択性を示し、高温多湿な雰囲気でも非活性化せず、水熱安定性に優れ、高い耐久性によって長期間の流動層反応運転が可能な軽質オレフィン製造用触媒、その製造方法、およびこれを用いて軽質オレフィンを製造する方法を提供する。
【発明を実施するための形態】
【００２７】
他の定義がない限り、本明細書で使用されるすべての用語（技術および科学的用語を含む）は、本発明が属する技術分野において通常の知識を有する者が共通して理解し得る意味として使用可能である。明細書の全体において、ある部分がある構成要素を「含む」としたときに、これは、特に逆の記載がない限り、他の構成要素を除くのではなく、他の構成要素をさらに含み得ることを意味する。また、単数形は、文章において特に言及しない限り複数形も含む。
【００２８】
本発明の一様態は、ナフサなどの炭化水素、メタノールなどの酸素含有有機化合物、またはこれらの混合物を接触分解して軽質オレフィンを製造するときに、高い軽質オレフィン製造選択性を示し、高温多湿な雰囲気でも非活性化せず、水熱安定性に優れ、高い耐久性によって長期間の流動層反応運転が可能な軽質オレフィン製造用触媒を提供する。
【００２９】
前記炭化水素は、通常入手可能なナフサを含むことができ、より具体的には、３０℃以上２００℃以下の沸点を有する炭化水素を含むことができる。ただし、これに制限されない。
【００３０】
酸素含有有機化合物は、メタノールを含むことができるが、これに制限されない。
【００３１】
また、前記軽質オレフィンは、エチレンおよび／またはプロピレンを含むことができるが、これに限定されない。
【００３２】
具体的には、本発明の一様態は、多孔性ゼオライトと、クレイと、無機酸化物バインダーと、前記多孔性ゼオライトの内部細孔および／または表面に担持されたＡｇ２Ｏ、およびＰ２Ｏ５とを含む軽質オレフィン製造用触媒を提供する。
【００３３】
本発明の一様態の軽質オレフィン製造用触媒は、多孔性ゼオライトの酸点を銀とリンで修飾し、これに無機酸化物バインダーとクレイをさらに混合して安定化したものであって、軽質オレフィンの収率が向上し、触媒の機械的強度と水熱安定性に優れ、高活性特性を長時間維持することができる。
【００３４】
また、複雑なゼオライト修飾ステップと触媒製造ステップが求められる従来技術に比べ、簡単に製造可能で、商業的な適用に非常に有利であり得る。
【００３５】
本発明の一様態の軽質オレフィン製造用触媒は、多孔性ゼオライトの内部細孔および／または表面にＡｇ２Ｏが担持されることで、Ａｇ２Ｏが担持されないか、他の金属種で修飾される場合に比べ、優れた軽質オレフィン収率を示すとともに、流動層反応器への採用に適する水準の機械的強度を示すことができる。
【００３６】
これは、後述する実施例からも確認でき、具体的には、Ｌａ、Ｍｇ、またはＭｎ酸化物で修飾された場合に比べ、優れた軽質オレフィン収率を示し、且つ、流動層反応器への採用に適する水準の機械的強度を示した。
【００３７】
また、Ａｇ２ＯとＰ２Ｏ５が同時に多孔性ゼオライトの内部細孔および／または表面に担持されて、無機酸化物バインダーおよびクレイを含むことで、優れた機械的強度が実現されるとともに高い軽質オレフィン収率が実現され得る。
【００３８】
これにより、触媒の長期間使用が可能であり、産業的に有利な流動層反応器による軽質オレフィンの経済的な生産が可能になり得る。
【００３９】
より具体的には、流動層反応器でナフサおよびメタノールを含む混合原料を接触分解して、軽質オレフィンを高収率および高い経済性で生産することができる。
【００４０】
本発明の一様態の軽質オレフィン製造用触媒において、前記多孔性ゼオライトの内部細孔および／または表面に担持されたＡｇ２Ｏの担持量は、前記触媒１００重量％に対して、０重量％超６重量％以下であってもよい。より具体的には、０重量％超３重量％未満、または０．２重量％以上２．２重量％以下であってもよい。
【００４１】
かかる含有量でＡｇ２Ｏが担持されることで、製造された触媒の酸点の保護および優れた水熱安定性が実現され得るとともに、高い機械的強度と高い軽質オレフィン収率が実現され得る。
【００４２】
このように高い安定性および軽質オレフィン収率だけでなく、優れた機械的強度を示すことから、固定層反応器だけでなく、商業化に有利な流動層反応器に基づく軽質オレフィン製造工程の触媒としての使用に有利であり得る。
【００４３】
本発明の一様態の軽質オレフィン製造用触媒は、下記式１を満たしてもよい。
【００４４】
［式１］０＜Ｗａ／Ｗｂ≦０．１５０
【００４５】
前記式１中、Ｗａは、前記触媒１００重量％に対するＡｇ２Ｏの含有量であり、Ｗｂは、前記触媒１００重量％に対するクレイの含有量である。
【００４６】
前記式１は、より具体的には、下記式２を満たすことができる。
【００４７】
［式２］０．００９≦Ｗａ／Ｗｂ≦０．１０８
【００４８】
本発明の一様態の軽質オレフィン製造用触媒において、Ａｇ２Ｏおよびクレイの含有量が前記の関係を満たすことで、製造された触媒の酸点の保護および優れた水熱安定性が実現され得るとともに、高い機械的強度と高い軽質オレフィン収率が実現され得る。
【００４９】
このように高い安定性および軽質オレフィン収率だけでなく、優れた機械的強度を示すことから、固定層反応器だけでなく、商業化に有利な流動層反応器に基づく軽質オレフィン製造工程の触媒としての使用に有利であり得る。
【００５０】
本発明の一様態の軽質オレフィン製造用触媒において、Ａｇ２Ｏ以外の成分の含有量についてより詳細に説明すると、本発明の一様態の軽質オレフィン製造用触媒は、前記触媒１００重量％に対して、前記多孔性ゼオライト１重量％以上７０重量％以下と、前記クレイ１５重量％以上５０重量％以下と、前記無機酸化物バインダー１重量％以上４０重量％以下と、前記多孔性ゼオライトの内部細孔および／または表面に担持されたＰ２Ｏ５１重量％以上２０重量％以下とを含んでもよい。
【００５１】
より具体的には、前記触媒１００重量％に対して、前記多孔性ゼオライト４０重量％以上７０重量％以下と、前記クレイ１５重量％以上４０重量％以下と、前記無機酸化物バインダー５重量％以上３０重量％以下と、前記多孔性ゼオライトの内部細孔および／または表面に担持されたＰ２Ｏ５５重量％以上２０重量％以下とを含んでもよい。
【００５２】
かかる範囲で、触媒の優れた安定性および軽質オレフィンの高い収率が実現され得るが、本発明は必ずしもこれに制限されるものではない。
【００５３】
本発明の一様態の軽質オレフィン製造用触媒において、前記多孔性ゼオライトは、Ｓｉ／Ａｌモル比（Ｓｉ／Ａｌ  ｍｏｌａｒ  ｒａｔｉｏ）が２００以下であるＺＳＭ‐５、ＺＳＭ‐１１、Ｂｅｔａ、Ｙ型ゼオライト、またはこれらの組み合わせであってもよい。ただし、本発明は必ずしもこれに制限されるものではないが、多孔性ゼオライトの酸点の数による活性度、製造の経済性を考慮して、Ｓｉ／Ａｌモル比が２００以下であることが好ましい。
【００５４】
本発明の一様態の軽質オレフィン製造用触媒において、前記多孔性ゼオライトに担持されたＡｇ２Ｏは、銀前駆体から由来してもよく、前記銀前駆体は、硫酸銀（ｓｉｌｖｅｒ  ｓｕｌｆａｔｅ）、硝酸銀（ｓｉｌｖｅｒ  ｎｉｔｒａｔｅ）、塩化銀（ｓｉｌｖｅｒ  ｃｈｌｏｒｉｄｅ）、フッ化銀（ｓｉｌｖｅｒ  ｆｌｕｏｒｉｄｅ）、またはこれらの組み合わせであってもよいが、これに限定されない。
【００５５】
本発明の一様態の軽質オレフィン製造用触媒において、前記クレイは、非制限的に、モンモリロナイト（ｍｏｎｔｍｏｒｉｌｌｏｎｉｔｅ）、サポナイト（ｓａｐｏｎｉｔｅ）、カオリン（ｋａｏｌｉｎｅ）、クリノプチロライト（ｃｌｉｎｏｐｔｉｌｏｌｉｔｅ）、ベントナイト（ｂｅｎｔｏｎｉｔｅ）、またはこれらの組み合わせであってもよいが、これに限定されない。クレイは、上述の含有量で含まれ、触媒の活性度の低下に寄与せず、触媒の機械的強度の向上に寄与することができる。
【００５６】
本発明の一様態の軽質オレフィン製造用触媒において、前記無機酸化物は、触媒成形の際、バインダーの役割を果たすことができ、Ａｌ２Ｏ３、ＳｉＯ２、Ａｌ２Ｏ３‐ＳｉＯ２、またはこれらの組み合わせを含むことができるが、これに限定されない。無機酸化物バインダーは、上述の含有量で含まれ、触媒の活性度の低下に寄与せず、触媒の機械的強度の向上に寄与することができる。
【００５７】
本発明の一様態の軽質オレフィン製造用触媒において、前記多孔性ゼオライトに担持されたＰ２Ｏ５は、リン前駆体から由来してもよく、前記リン前駆体は、Ｈ３ＰＯ４、（ＮＨ４）３ＰＯ４、Ｈ（ＮＨ４）２（ＰＯ４）およびＨ２（ＮＨ４）ＰＯ４、またはこれらの組み合わせであってもよいが、これに限定されない。Ｐ２Ｏ５は、上述の含有量で含まれ、過剰な触媒の活性度の低下を引き起こさず、触媒の水熱安定性の向上に寄与することができる。
【００５８】
本発明の一様態の軽質オレフィン製造用触媒は、押出成形（ｅｘｔｒｕｄａｔｉｏｎ）、ペレット化（ｐｅｌｌｅｔｉｚｉｎｇ）、回転球体成形法、スプレードライ法（ｓｐｒａｙ  ｄｒｙ）などにより、球形など様々な形状に成形され、軽質オレフィン製造工程に使用され得るが、これは一例示であって、本発明は必ずしもこれに制限されない。
【００５９】
前記成形された触媒の平均粒径は、５０μｍ以上３００μｍ以下、より具体的には、５０μｍ以上２００μｍ以下であってもよく、かかるサイズで軽質オレフィン製造反応の効率が極大化することができ、好ましい。
【００６０】
本発明の他の一様態は、多孔性ゼオライト、銀前駆体、およびリン前駆体を含む第１混合溶液を製造するステップと、前記第１混合溶液に無機酸化物前駆体、無機酸、およびクレイを混合して第２混合溶液を製造するステップと、前記第２混合溶液を噴霧乾燥するステップと、焼成するステップとを含む軽質オレフィン製造用触媒の製造方法を提供する。
【００６１】
これは、上述の本発明の一様態の軽質オレフィン製造用触媒の製造方法に相当することができる。
【００６２】
したがって、上述の本発明の一様態の軽質オレフィン製造用触媒を製造するために、前記第２混合溶液内の銀前駆体の含有量は前記焼成するステップで製造される触媒内のＡｇ２Ｏの含有量が、前記触媒１００重量％に対して、０重量％超６重量％以下、より具体的には０重量％超３重量％未満、または０．２重量％以上２．２重量％以下になる当量であってもよい。
【００６３】
また、前記第２混合溶液内の銀前駆体およびクレイの含有量は、前記焼成するステップで製造される触媒が下記式１を満たす当量であってもよい。
【００６４】
［式１］０＜Ｗａ／Ｗｂ≦０．１５０
【００６５】
前記式１中、Ｗａは、前記触媒１００重量％に対するＡｇ２Ｏの含有量であり、Ｗｂは、前記触媒１００重量％に対するクレイの含有量である。
【００６６】
より具体的には、下記式２を満たす当量であってもよい。
【００６７】
［式２］０．００９≦Ｗａ／Ｗｂ≦０．１０８
【００６８】
本発明の一様態の軽質オレフィン製造用触媒の製造方法において、前記銀前駆体は、硫酸銀（ｓｉｌｖｅｒ  ｓｕｌｆａｔｅ）、硝酸銀（ｓｉｌｖｅｒ  ｎｉｔｒａｔｅ）、塩化銀（ｓｉｌｖｅｒ  ｃｈｌｏｒｉｄｅ）、フッ化銀（ｓｉｌｖｅｒ  ｆｌｕｏｒｉｄｅ）、またはこれらの組み合わせであってもよいが、これに限定されない。
【００６９】
本発明の一様態の軽質オレフィン製造用触媒の製造方法において、前記クレイは、非制限的に、モンモリロナイト（ｍｏｎｔｍｏｒｉｌｌｏｎｉｔｅ）、サポナイト（ｓａｐｏｎｉｔｅ）、カオリン（ｋａｏｌｉｎｅ）、クリノプチロライト（ｃｌｉｎｏｐｔｉｌｏｌｉｔｅ）、ベントナイト（ｂｅｎｔｏｎｉｔｅ）、またはこれらの組み合わせであってもよいが、これに限定されない。
【００７０】
本発明の一様態の軽質オレフィン製造用触媒の製造方法において、前記無機酸化物前駆体は、Ａｌ２Ｏ３、ＳｉＯ２、Ａｌ２Ｏ３‐ＳｉＯ２、またはこれらの組み合わせを含むことができるが、これに限定されない。
【００７１】
本発明の一様態の軽質オレフィン製造用触媒の製造方法において、前記リン前駆体は、Ｈ３ＰＯ４、（ＮＨ４）３ＰＯ４、Ｈ（ＮＨ４）２（ＰＯ４）およびＨ２（ＮＨ４）ＰＯ４、またはこれらの組み合わせであってもよいが、これに限定されない。
【００７２】
本発明の一様態の軽質オレフィン製造用触媒の製造方法において、前記無機酸は、硝酸、硫酸、またはこれらの組み合わせであってもよいが、これに限定されない。
【００７３】
本発明の一様態の軽質オレフィン製造用触媒の製造方法についてより詳細に説明すると、先ず、多孔性ゼオライト、銀前駆体、およびリン前駆体を含む第１混合溶液を製造するが、この際、溶媒は、水を使用することができる。第１混合溶液は、ゾル、ゲル、または粘度が低い溶液状態に製造することができるが、溶液状態が最も好ましい。
【００７４】
以降、第１混合溶液に無機酸化物前駆体と無機酸を混合するが、この際、無機酸化物前駆体と無機酸の混合溶液をゾル、ゲル、または溶液状態で混合することができ、これにクレイを混合することで、噴霧乾燥のための第２混合溶液を製造することができる。
【００７５】
混合の際、撹拌が行われ、撹拌速度、撹拌時間、および撹拌方式は、本発明において特に制限されない。
【００７６】
このように製造された第２混合溶液を噴霧乾燥、および焼成し、微小球体（ｍｉｃｒｏｓｐｈｅｒｅ）の触媒を製造することができる。ただし、これは一例示であって、目的とする触媒形態などによって様々な成形方式が採択され得ることは言うまでもない。
【００７７】
前記焼成するステップでの焼成温度は５００℃以上７００℃以下に、焼成時間は５時間以上１０時間以下にすることが、製造される触媒の活性、機械的強度および工程経済性を考慮して好ましい。ただし、本発明は必ずしもこれに限定されるものではない。
【００７８】
以下、このように製造された触媒から軽質オレフィンを製造する方法の一様態について例示的に説明する。
【００７９】
製造された本発明の一様態の軽質オレフィン製造用触媒の存在下で、ナフサおよびメタノールを含む反応物を接触分解させて軽質オレフィンを製造することができる。
【００８０】
反応物内のナフサ／メタノール重量比は、０．１〜５であってもよい。
【００８１】
軽質オレフィン製造反応は、固定層反応器または流動層反応器で行われ得、反応温度６００℃以上７００℃以下、反応圧力０．１ｂａｒ以上２ｂａｒ以下、触媒／全体反応物の重量比２以上２０以下、反応物の注入流量は炭化水素注入量（ｈｙｄｒｏｃａｒｂｏｎ  ｒａｔｅ）を基準として０．５ｇ／ｈ以上２．０ｇ／ｈ以下の速度で注入される反応条件で行われ得る。ただし、これは一例示であって、これに限定されるものではない。
【００８２】
流動層反応器は、流動層触媒を充填し、触媒を反応器内で流動化させるものである。ともに供給されるナフサおよびメタノール原料は、反応器の底部から添加され、一方、反応物の部分圧を減少させ、触媒の流動化を容易にするように、希釈気体（ｄｉｌｕｔｉｎｇ  ｇａｓ）を導入する。希釈気体は、不活性気体またはスチーム（ｓｔｅａｍ）であってもよく、好ましくは、スチームであってもよい。ナフサ、メタノール、および希釈気体は、触媒と混合することもでき、反応器内で触媒を流動化させることもできる。
【００８３】
本発明の一様態の軽質オレフィン製造用触媒は、高い軽質オレフィンの収率だけでなく、優れた機械的強度を有することから、商業化に有利な流動層反応器への採用に適する。
【００８４】
固定層反応器において、ナフサおよびメタノールは、スチームとともに反応器に供給され、固定層触媒と接触し反応して軽質オレフィンを生成することができる。
【実施例】
【００８５】
以下、本発明の好ましい実施例および比較例を記載する。しかし、下記の実施例は、本発明の好ましい一実施例であって、本発明は下記実施例に限定されるものではない。
【００８６】
［実施例１］
ＺＳＭ‐５分子篩４４０ｇを蒸留水３８０ｇに徐々に入れながら撹拌して分子篩スラリーを準備した後、８５％リン酸１１０ｇをさらに入れてから、常温で３０分間撹拌する。前記スラリーに９６％Ａｇ２ＳＯ４を１．５ｇ添加し、１時間撹拌した。
【００８７】
以降、２％硝酸溶液にベーマイト（Ｂｏｅｈｍｉｔｅ）（Ａｌ２Ｏ３含有量７２重量％）７０ｇを分散させた溶液をさらに入れて１時間撹拌した後、クレイ（ｃｌａｙ）１６６ｇを入れて高粘度のスラリー混合器を用いて２時間十分に混合した。前記スラリーは、スプレー成形（ｓｐｒａｙ  ｆｏｒｍｉｎｇ）を行って粒子サイズが７５〜２００μｍの微小球体（ｍｉｃｒｏｓｐｈｅｒｅ）触媒として得られた前記成形触媒は５００℃で５時間焼成し、水熱安定特性を確認するために製造した試料を石英（ｑｕａｒｔｚ）反応器に装入した後、液体ポンプで蒸留水を５ｃｃ／ｍｉｎの速度で注入し、気化させて水蒸気形態で試料と接触させた。水熱処理は、７６０℃で２４時間１００％水蒸気雰囲気で行われた。
【００８８】
［実施例２］
９６％Ａｇ２ＳＯ４４．５ｇ、クレイ（ｃｌａｙ）１６３ｇを使用して製造した以外は、前記実施例１と同じ方法で触媒を製造した。
【００８９】
［実施例３］
９６％Ａｇ２ＳＯ４７．５ｇ、クレイ（ｃｌａｙ）１６０ｇを使用して製造した以外は、前記実施例１と同じ方法で触媒を製造した。
【００９０】
［実施例４］
９６％Ａｇ２ＳＯ４１０．５ｇ、クレイ（ｃｌａｙ）１５７ｇを使用して製造した以外は、前記実施例１と同じ方法で触媒を製造した。
【００９１】
［実施例５］
９６％Ａｇ２ＳＯ４１３．５ｇ、クレイ（ｃｌａｙ）１５４ｇを使用して製造した以外は、前記実施例１と同じ方法で触媒を製造した。
【００９２】
［実施例６］
９６％Ａｇ２ＳＯ４１６．５ｇ、クレイ（ｃｌａｙ）１５１ｇを使用して製造した以外は、前記実施例１と同じ方法で触媒を製造した。
【００９３】
［実施例７］
９６％Ａｇ２ＳＯ４２２．５ｇ、クレイ（ｃｌａｙ）１４５ｇを使用して製造した以外は、前記実施例１と同じ方法で触媒を製造した。
【００９４】
［実施例８］
９６％Ａｇ２ＳＯ４４４ｇ、クレイ（ｃｌａｙ）１２３ｇを使用して製造した以外は、前記実施例１と同じ方法で触媒を製造した。
【００９５】
［比較例１］
Ａｇ２ＳＯ４なく、クレイ（ｃｌａｙ）１６７ｇを使用して製造した以外は、前記実施例１と同じ方法で触媒を製造した。
【００９６】
［比較例２］
９６％Ｌａ（ＮＯ３）３３９ｇ、クレイ（ｃｌａｙ）１５５ｇを使用して製造した以外は、前記実施例１と同じ方法で触媒を製造した。
【００９７】
［比較例３］
９７％ＭｇＳＯ４・７Ｈ２Ｏ６４ｇ、クレイ（ｃｌａｙ）１５２ｇを使用して製造した以外は、前記実施例１と同じ方法で触媒を製造した。
【００９８】
［比較例４］
９９％（ＣＨ３ＣＯ２）２Ｍｎ・４Ｈ２Ｏ２９．８ｇ、クレイ（ｃｌａｙ）１５７ｇを使用して製造した以外は、前記実施例１と同じ方法で触媒を製造した。
【００９９】
下記表１に、実施例と比較例の化学組成の結果をまとめた。
【０１００】
【表１】
2021519691.tif 000002
表１での単位は、重量％である。
【０１０１】
［実験例１］
製造した触媒の機械的強度は、ＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）の標準試験方法のＤ５７５７に準じて測定した。
【０１０２】
強度測定装置のチャンバ（ｃｈａｍｂｅｒ）に製造された触媒５０ｇを充填し、重量を知っているシンブル（ｔｈｉｍｂｌｅ）を設置した後、１０Ｌ／ｍｉｎの流速で空気（ａｉｒ）をチャンバ内に５時間流す。
【０１０３】
５時間後、空気（ａｉｒ）によって粉砕された粒子がシンブル（ｔｈｉｍｂｌｅ）内に集まり、粉砕された触媒の重量を測定し、摩耗指標（ａｔｔｒｉｔｉｏｎ  ｉｎｄｅｘ）を計算した。本実験例１の結果は、表３にまとめた。
【０１０４】
［実験例２］
製造した触媒のナフサとメタノールの混合接触分解反応に対する性能を固定層反応器を使用して確認した。
【０１０５】
触媒０．１ｇを固定層反応器に充填し、反応物として、ナフサ（ｂ．ｐ．３０〜１３５℃）とメタノールを同じ重量比で使用して注入し、反応物の注入流量は、炭化水素注入量（ｈｙｄｒｏｃａｒｂｏｎ  ｒａｔｅ）を基準として０．８７ｇ／ｈであり、反応温度は６５０℃、反応圧力は１ｂａｒで行った。
【０１０６】
一般的な流動層ナフサ触媒接触分解反応と同様、メタノールおよびナフサ混合原料の触媒接触分解反応でも、触媒再生と触媒加熱のためにライザー（ｒｉｓｅｒ）で接触分解反応を終えた触媒は、再生器で高温で加熱され、触媒が再生される。この際、触媒は、再生の際に発生するスチームと高温で接触し、ゼオライト骨格の脱アルミニウム化が行われて触媒の非活性化が行われる。したがって、製造されたすべての触媒は、上記の製造方法と同様、人為的に７６０℃で１００％スチーム雰囲気下で２４時間処理した後、触媒的性能を確認した。
【０１０７】
本実験例２で使用したナフサの組成は、下記の表２のとおりであり、ナフサとメタノールの混合接触分解反応の結果は、３にまとめた。
【０１０８】
【表２】
2021519691.tif 000003
表２での単位は、重量％である。
【０１０９】
【表３】
2021519691.tif 000004
表３でのＧａｓ  ｐｒｏｄｕｃｔ  ｙｉｅｌｄのｗｔ％は、生成物の総量に対する各項目の生成物の重量％を意味する。
【０１１０】
前記表３の結果は、水熱処理の後、触媒においてメタノールおよびナフサ混合原料の触媒接触分解反応の生成物の分布を示したものである。
【０１１１】
前記表３に示されているように、実施例１〜８によって製造した銀とリンが修飾された成形触媒が、銀が修飾されていない比較例１とＬａ、Ｍｎ、またはＭｇが修飾された触媒よりも高い軽質オレフィン（Ｃ２Ｈ４＋Ｃ３Ｈ６）収率と相対的に低いメタンの収率を示すことが分かる。
【０１１２】
一方、銀の担持量が３重量％以上である実施例７および８の場合、軽質オレフィン収率が他の実施例に比べて低くなることが確認され、副産物の収率が高いことが分かる。
【０１１３】
これにより、相対的に銀の担持量は、０重量％超３重量％未満、より具体的には、０．２重量％以上２．２重量％であることがより優れることが分かった。
【０１１４】
また、触媒内のクレイに対する銀の含有量が０．００９以上０．１０８以下である実施例１〜６が優れた機械的強度を維持し、且つ高い軽質オレフィン収率を示すことを確認した。
【０１１５】
本発明の一様態の軽質オレフィン製造用触媒は、多孔性ゼオライトの酸点を銀とインで修飾し、これに無機酸化物バインダーとクレイをさらに混合して安定化したものであり、軽質オレフィンの収率が向上し、触媒の機械的強度と水熱安定性に優れ、高活性特性を長時間維持することができる。
【０１１６】
また、複雑なゼオライト修飾ステップと触媒製造ステップが求められる従来技術に比べ、簡単に製造可能で、商業的適用に非常に有利であり得る。
【０１１７】
本発明の単純な変形もしくは変更は、本分野において通常の知識を有する者によって可能であるが、かかる変形や変更は、いずれも本発明の領域に含まれると考えられる。
【国際調査報告】
2021519691.tif 000005
2021519691.tif 000006
2021519691.tif 000007
2021519691.tif 000008
2021519691.tif 000009
2021519691.tif 000010